Adsorbant zéolithique aggloméré à base de cristaux de zéolithe MSX, ayant un rapport atomique Si/Al tel que 1,10 ≤ Si/Al ≤ 1,18, de préférence 1,10 ≤ Si/Al ≤ 1,17, de préférence encore 1,10 ≤ Si/Al ≤ 1,16 , de préférence encore 1,11 ≤ Si/Al ≤ 1,16, dont au moins 90%, de préférence au moins 95% des sites cationiques échangeables sont occupés, soit par des ions baryum seuls soit par des ions baryum et des ions potassium. Adsorbant zéolithique aggloméré selon la revendication 1, dont le volume microporeux mesuré selon la méthode de Dubinin par adsorption d'azote à 77 K après prétraitement à 500°C pendant 12 heures sous vide est supérieur ou égal à 0,200 cm 3 /g, de préférence supérieur ou égal à 0,220 cm 3 /g, de préférence encore supérieur ou égal à 0,225 cm 3 /g, de manière encore plus préférée supérieur ou égal à 0,250 cm 3 /g. Adsorbant zéolithique aggloméré selon la revendication 1, dont les sites échangeables occupés par le potassium représentent jusqu'à 1/3 des sites échangeables occupés par les ions baryum + potassium, et dont le complément éventuel est généralement assuré par des ions alcalins ou alcalino-terreux autres que le baryum et le potassium. Adsorbant zéolithique aggloméré selon la revendication 1, comprenant un liant inerte en proportion inférieure ou égale à 20% en poids, de préférence 15% en poids, de la masse totale de l’aggloméré. Adsorbant zéolithique aggloméré selon l’une des revendications précédentes, présentant une distribution de taille telle que le diamètre moyen en nombre soit compris entre 0,4 mm et 2,0 mm, de préférence entre 0,4 et 0,8 mm. Adsorbant zéolithique aggloméré selon l’une des revendications précédentes, dont la résistance mécanique mesurée par la méthode Shell série SMS1471-74 adaptée aux agglomérés de taille inférieure à 1,6 mm est supérieure ou égale à 2 MPa, de préférence supérieure ou égale à 2,5 MPa. Adsorbant zéolithique aggloméré selon l’une des revendications précédentes, dont la perte au feu mesurée à 900°C est inférieure ou égale à 7,7%, de préférence comprise entre 0 et 7,7%, de manière préférée entre 3,0% et 7,7%, de manière encore préférée entre 3,5% et 6,5% et avantageusement entre 4,5% et 6,0%, bornes incluses. Adsorbant zéolithique aggloméré selon l’une des revendications précédentes, dans lequel les cristaux de zéolithe MSX ont un diamètre moyen en nombre compris est compris entre 0,01 µm et 5 µm, de préférence entre 0,05 µm et 5 µm, de manière très préférée entre 0,1 µm et 4 µm, de manière encore plus préférée entre 0,1 µm et 3 µm et, de manière encore plus préférée entre 0,1 µm et 2 µm. Procédé de séparation de sucres, d'alcools polyhydriques, d'isomères de toluène substitué, des crésols ou de récupération de paraxylène, au moyen d'un adsorbant zéolithique aggloméré selon l'une quelconque des revendications 1 à 8, en présence d'un désorbant, en phase liquide ou en phase gazeuse. Procédé selon la revendication 9, de récupération de paraxylène à partir de coupes d'isomères C 8 aromatiques, par adsorption du paraxylène au moyen dudit adsorbant zéolithique aggloméré, en présence d'un désorbant, en phase liquide ou en phase gazeuse. Procédé selon l’une quelconque des revendications 9 ou 10, mis en œuvre en lit mobile simulé, à co-courant simulé ou à contre-courant simulé. Procédé selon l’une des revendications 9 à 11 pour la production de paraxylène à haute pureté et haute productivité à partir d'une charge d'hydrocarbures aromatiques contenant des isomères à 8 atomes de carbone comprenant les étapes suivantes : a) une étape de mise en contact de la charge avec un lit d'adsorbant zéolithique aggloméré, de manière à adsorber préférentiellement le paraxylène, b) une étape de mise en contact, dans des conditions de désorption, du lit d'adsorbant avec un désorbant, qui est préférentiellement soit du toluène, soit du para -diéthylbenzène, c) une étape de soutirage du lit d'adsorbant d'un flux contenant le désorbant et les produits de la charge les moins sélectivement adsorbés, d) une étape de soutirage du lit d'adsorbant d'un flux contenant le désorbant et le paraxylène, e) une étape de séparation du flux issu de l'étape c) en un premier flux contenant le désorbant et un second flux contenant les produits de la charge les moins sélectivement adsorbés, et f) une étape de séparation du flux issu de l'étape d) en un premier flux contenant le désorbant et un second flux contenant du paraxylène à un niveau de pureté supérieure ou égale à 75%. Procédé selon la revendication 12 comprenant en outre: g) une étape de cristallisation dans un cristalliseur consistant en la cristallisation du paraxylène issu de l'étape f), permettant d'obtenir d'une part des cristaux de paraxylène imbibés de leur liqueur mère, et d'autre part une liqueur mère qui peut être en partie, voire en totalité, recyclée en mélange avec la charge fraîche à l'entrée de l'unité d'adsorption en lit mobile simulé, et h) une étape de lavage des cristaux issus de l'étape g) à l'issue de laquelle on récupère du paraxylène à une pureté d'au moins 99,7%, et de manière préférée d'au moins 99,8%. Utilisation d’un adsorbant zéolithique aggloméré à base de cristaux de zéolithe MSX ayant un rapport atomique Si/Al tel que 1,10 ≤ Si/Al ≤ 1,18, de préférence 1,10 ≤ Si/Al ≤ 1,17, de préférence encore 1,10 ≤ Si/Al ≤ 1,16 , de préférence encore 1,11 ≤ Si/Al ≤ 1,16 dont au moins 90% des sites cationiques échangeables sont occupés, soit par des ions baryum seuls soit par des ions baryum et des ions potassium pour la séparation de sucres, d'alcools polyhydriques, d'isomères de toluène substitué, des crésols ou de récupération de paraxylène, en présence d'un désorbant, qui est préférentiellement soit du toluène, soit du para -diéthylbenzène, en phase liquide ou en phase gazeuse. Utilisation d’un adsorbant zéolithique aggloméré selon la revendication 14, pour la récupération de paraxylène à partir de coupes d'isomères C8 aromatiques, par adsorption du paraxylène dans un réacteur de type lit mobile simulé, à co-courant simulé ou à contre-courant simulé.